(57)【特許請求の範囲】
【請求項１】
基板上に、円環状のダムリングと、上記ダムリングに囲まれた複数の第１発光ダイオードおよび複数の第２発光ダイオードとが備えられた光源装置であって、
上記第１発光ダイオードは、４６０ｎｍ〜５００ｎｍの範囲にピーク波長を持つ光を出射する発光ダイオードであり、
上記第２発光ダイオードは、４１５ｎｍ〜４６０ｎｍの範囲にピーク波長を持つ光を出射する発光ダイオードであり、
上記第１発光ダイオードおよび上記第２発光ダイオードは、当該第１発光ダイオードおよび第２発光ダイオードの発光により励起発光する蛍光体が混練された蛍光体含有樹脂にて上記ダムリング内に一括して封止され、
上記光源装置が発光する光の発光スペクトルのうち４１５ｎｍ〜４６０ｎｍの積分発光強度よりも４６０ｎｍ〜５００ｎｍの積分発光強度が大であり、可視光領域での発光スペクトルが連続的であり、
さらに上記発光スペクトルは５５０ｎｍから６５０ｎｍの範囲で少なくとも一つのピーク波長を持ち、
上記蛍光体は、上記第２発光ダイオードの発光により励起発光する緑色蛍光体と赤色蛍光体を少なくとも含んでいることを特徴とする光源装置。
【請求項２】
上記蛍光体は、ＳｒｘＣａ１−ｘＡｌＳｉＮ３：Ｅｕ２＋である赤色蛍光体、Ｌｕ３Ａｌ５Ｏ１２：Ｃｅ３＋である緑色蛍光体からなることを特徴とする請求項１に記載の光源装置。
【請求項３】
請求項１または２に記載の光源装置は、照明用の光源であることを特徴とする光源装置。
【請求項４】
請求項１〜３の何れか１項に記載の光源装置を備えていることを特徴とする発光装置。
【発明の詳細な説明】
【技術分野】
【０００１】
本発明は、ＬＥＤ（Light Emitting Diode:発光ダイオード）を用いた光源装置および発光装置に関する。
【背景技術】
【０００２】
近年、地球温暖化への環境対策として、一般照明用光源やディスプレイ用バックライト光源のＬＥＤ化が急速に進められている。このような光源には、白色発光を行うように構成されたＬＥＤ照明モジュールが用いられている。ＬＥＤを用いて白色光を生成する方法としては、赤色ＬＥＤ、青色ＬＥＤ、および緑色ＬＥＤの３種類のＬＥＤを用いて、光の三原色の組合せにより生成する方法や、青色ＬＥＤを黄色蛍光体の光源に用いて、青色光と黄色光との混色により生成する方法などがある。
【０００３】
例えば特許文献１には、ピーク波長の異なる２種類の青色ＬＥＤを用いて、黄色蛍光体、緑色蛍光体、赤色蛍光体を励起させることで白色発光させる照明光源が開示されている。加えて、特許文献１においては、異なるＬＥＤパッケージを複数の並べて照明装置としている。
【０００４】
また、特許文献２には、蛍光体を含有した透光性の樹脂に封止された青色発光ＬＥＤ素子と、蛍光体を含まない透光性の樹脂に封止された赤色発光ＬＥＤ素子とを用いて白色発光させる発光装置が開示されている。
【先行技術文献】
【特許文献】
【０００５】
【特許文献１】特開２００８−２５８３５６号公報（２００８年１０月２３日公開）
【特許文献２】特開２０１１−１９２７０３号公報（２０１１年０９月２９日公開）
【発明の概要】
【発明が解決しようとする課題】
【０００６】
ところで、ＬＥＤを光源した白色光に含まれる青色成分のうち、波長が４１５〜４６０ｎｍの光は、人の眼の網膜に対する影響（傷害度）が大きい。例えば、青色発光ダイオードが発光する青色光が、人の眼の網膜に悪影響を及ぼしていることの指標として用いられる青色光傷害関数（ＪＩＳ  Ｔ７３３０）では、波長４４０ｎｍを１（傷害度最大）とした場合、４１５ｎｍで０．８０、４２５ｎｍで０．９５、４５０ｎｍで０．９４、４６０ｎｍで０．８０、４７０ｎｍで０．６２となる。この数値が小さいほど、眼に優しいといえる。
【０００７】
しかしながら、ＬＥＤを利用した従来の光源、発光装置においては、何れも発光効率を向上させることを目的としたものであり、人の眼の網膜に対する影響について特に考慮していないため、何れも、青色光傷害関数の値が大きい４５０ｎｍ近傍の青色成分が白色光に含まれている。
【０００８】
本発明は、上記の問題点に鑑みなされたものであって、その目的は、青色光傷害関数の値が小さい青色光を用いることで、人の眼に優しい白色光を発光する光源装置および発光装置を提供することにある。
【課題を解決するための手段】
【０００９】
上記の課題を解決するために、本発明の一態様に係る光源装置は、基板上に、円環状のダムリングと、上記ダムリングに囲まれた複数の第１発光ダイオードおよび複数の第２発光ダイオードとが備えられた光源装置であって、上記第１発光ダイオードは、４６０ｎｍ〜５００ｎｍの範囲にピーク波長を持つ光を出射する発光ダイオードであり、上記第２発光ダイオードは、４１５ｎｍ〜４６０ｎｍの範囲にピーク波長を持つ光を出射する発光ダイオードであり、上記第１発光ダイオードおよび上記第２発光ダイオードは、当該第１発光ダイオードおよび第２発光ダイオードの発光により励起発光する蛍光体が混練された蛍光体含有樹脂にて上記ダムリング内に一括して封止され、上記光源装置が発光する光の発光スペクトルのうち４１５ｎｍ〜４６０ｎｍの積分発光強度よりも４６０ｎｍ〜５００ｎｍの積分発光強度が大であり、可視光領域での発光スペクトルが連続的であり、さらに上記発光スペクトルは５５０ｎｍから６５０ｎｍの範囲で少なくとも一つのピーク波長を持ち、上記蛍光体は、上記第２発光ダイオードの発光により励起発光する緑色蛍光体と赤色蛍光体を少なくとも含んでいることを特徴としている。
【発明の効果】
【００１０】
本発明の一態様によれば、白色光の主たる青色成分が、４６０ｎｍ〜５００ｎｍの光であることで、人の眼に優しい白色光を発光する光源装置を提供することができるという顕著な効果を奏する。
【図面の簡単な説明】
【００１１】
【図１】（ａ）は、本発明の実施形態１に係る光源装置の発光面の構成例を示す平面図であり、（ｂ）は、（ａ）に示すＡＡ線矢視断面図である。
【図２】（ａ）は、本発明の実施形態２に係る光源装置の発光面の構成例を示す平面図であり、（ｂ）は、（ａ）に示すＢＢ線矢視断面図である。
【図３】（ａ）は、本発明の実施形態３に係る光源装置の発光面の構成例を示す平面図であり、（ｂ）は、（ａ）に示すＣＣ線矢視断面図である。
【図４】本発明の実施形態４に係る光源装置の発光面における基板上の封止樹脂の形成位置を示す平面図である。
【図５】図４に示した基板上に封止樹脂が形成された光源装置を示し、（ａ）は平面図、（ｂ）は（ａ）のＤＤ線矢視断面図である。
【図６】図４に示した基板上に封止樹脂が形成された他の光源装置を示し、（ａ）は平面図、（ｂ）は（ａ）のＥＥ線矢視断面図である。
【図７】本発明の実施形態５に係る光源装置の発光面の構成例を示す平面図である。
【図８】図７に示す光源装置と、従来の光源装置とにおける波長と規格化強度との関係を示すグラフである。
【図９】チップの波長の違いによる、波長と規格化強度との関係を示したグラフである。
【発明を実施するための形態】
【００１２】
〔実施形態１〕
本発明の一実施の形態について説明すれば、以下の通りである。
【００１３】
（光源装置の基本構成）
図１の（ａ）は、本実施形態に係る光源装置１０の一構成例を示す平面図であり、図１の（ｂ）は、図１の（ａ）のＡＡ線矢視断面である。
【００１４】
図１の（ａ）に示すように、光源装置１０は、基板１０１、第１ＬＥＤチップ１０２（第１発光ダイオード）、蛍光体含有樹脂層（蛍光体含有封止樹脂）１０４、ダムリング１０５（樹脂性枠）を備えている。
【００１５】
基板１０１は、セラミックからなる基板である。基板１０１は、平面視長方形の形状を有している。基板１０１の一方の面（以下、上面と定義する。）には、上述した、第１ＬＥＤチップ１０２（第１発光ダイオード）、蛍光体含有樹脂層１０４、ダムリング１０５（樹脂性枠）が設けられている他、外部接続用の電極ランド１０６、１０７が形成されている。
【００１６】
電極ランド１０６は、アノード電極として機能し、電極ランド１０７はカソード電極として機能する。電極ランド１０６，１０７は、基板１０１の上面の、ダムリング１０５で囲まれた領域の外側であって上面における２隅付近にそれぞれ配置されている。電極ランド１０６，１０７の表面は露出しており、外部端子と接続可能となっている。
【００１７】
第１ＬＥＤチップ１０２は、それぞれ青色発光ダイオードからなり、図示しない配線に電気的に接続され、当該配線は電極ランド１０６，１０７に接続されている。これにより、電極ランド０６，１０７は、第１ＬＥＤチップ１０２を介して、当該第１ＬＥＤチップ１０２が発光可能に、接続されている。第１ＬＥＤチップ１０２の詳細については後述する。
【００１８】
蛍光体含有樹脂層１０４は、図１の（ｂ）に示すように、緑色蛍光体１０４ａ（２価のユーロピウム賦活のβ型ＳｉＡｌＯＮ）および赤色蛍光体１０４ｂ（ＳｒｘＣａ１−ｘＡｌＳｉＮ３：Ｅｕ２＋）を含有する樹脂からなる封止樹脂層である。蛍光体含有樹脂層１０４は、ダムリング１０５により囲まれた領域に充填されて、当該領域に配置された第１ＬＥＤチップ１０２を埋め込むように形成されている。つまり、蛍光体含有樹脂層１０４は、第１ＬＥＤチップ１０２を一括封止している。
【００１９】
ところで，緑色蛍光体１０４ａ、赤色蛍光体１０４ｂとしては、上述した蛍光体に限定されるものではなく、以下に示す蛍光体であってもよく、蛍光体の励起特性を鑑みて最適な条件となるように光源装置に用いるＬＥＤチップと蛍光体との組み合わせを選択するのが好ましい。加えて、緑色蛍光体もしくは赤色蛍光体のうち片方を利用しなくてもよいし、あるいは、それぞれの蛍光体を複数同時に利用してもよい。
【００２０】
（緑色蛍光体１０４ａ）
（１）ＥｕａＳｉｂＡｌｃＯｄＮｅで実質的に表されるβ型ＳｉＡｌＯＮである２価のユーロピウム賦活酸窒化物蛍光体。
（２）ＭＩ３―ｘＣｅｘＭII５Ｏ１２で表され、ＭＩはＬｕ、Ｙ、Ｌａ、およびＧｄの中から選択される少なくとも１種の元素、ＭIIはＡｌ、Ｇａの中から選択される少なくとも１種の元素であるガーネット型の３価のセリウム賦活酸化物蛍光体。
（３）ＭIII２―ｘＥｕｘＳｉＯ４で表され、ＭIIIはＭｇ、Ｃａ、Ｓｒ、およびＢａから選ばれる少なくとも１種の元素である２価のユーロピウム賦活珪酸塩蛍光体。
（４）ＭIII３−ｘＣｅｘＭIＶ２Ｓｉ３Ｏ１２で実質的に表され、ＭIIIは、Ｍｇ、Ｃａ、Ｓｒ、およびＢａの中から選択される少なくとも１種の元素であり、ＭIＶは、Ｌｉ、Ｎａ、Ｋ、Ｃｓ、Ｒｂ、Ｍｇ、Ｃａ、Ｂａ、Ａｌ、Ｇａ、Ｉｎ、Ｓｃ、Ｙ、Ｌａ、Ｇｄ、およびＬｕから選択される少なくとも１種の元素である３価のセリウム賦活珪酸塩蛍光体。
（５）ＭＩ３−ｘＣｅｘＳｉ６Ｎ１１で表され、Ｌｕ、Ｙ、Ｌａ、およびＧｄの中から選択される少なくとも１種の元素ある３価のセリウム賦活窒化物蛍光体。
【００２１】
（赤色蛍光体１０４ｂ）
（１）ＭIII１−ｘＥｕｘＭＶＳｉＮ３で表され、ＭIIIは、Ｍｇ、Ｃａ、Ｓｒ、およびＢａの中から選択される少なくとも１種の元素であり、ＭＶは、Ａｌ、Ｇａ、Ｉｎ、Ｓｃ、Ｙ、Ｌａ、Ｇｄ及びＬｕから選択される少なくとも１種の元素である２価のユーロピウム賦活窒化物蛍光体。
（２）ＭIII２−ｘＥｕｘＳｉ５Ｎ８で表され、ＭIIIは、Ｍｇ、Ｃａ、Ｓｒ、およびＢａの中から選択される少なくとも１種の元素である２価のユーロピウム賦活窒化物蛍光体。（３）ＥｕｆＭＶIｇＳｉｈＡｌｉＯｊＮｋで実質的に表され、ＭＶIはＬｉ、Ｎａ、Ｋ、Ｒｂ、Ｃｓ、Ｍｇ、Ｃａ、Ｓｒ、Ｂａ、Ｓｃ、Ｙ、Ｌａ、およびＧｄから選択される少なくとも１種の元素であるα型ＳｉＡｌＯＮである２価のユーロピウム賦活酸窒化物蛍光体。
（４）ＭＶII２（ＭＶIII１−ｘＭｎｘ）Ｆ６で表され、ＭＶIIはＬｉ、Ｎａ、Ｋ、Ｒｂ、およびＣｓから選ばれる少なくとも１種の元素、ＭＶIIIはＧｅ、Ｓｉ、Ｓｎ、Ｔｉ、およびＺｒから選ばれる少なくとも１種の元素である４価のマンガン賦活フッ化金属塩蛍光体。
【００２２】
ダムリング１０５は、上述した蛍光体含有樹脂層１０４を規定する部材である。すなわち、ダムリング１０５は、蛍光体含有樹脂層１０４の形成時の樹脂漏れを防ぐためのダム（塞き止め部材）として機能する。
【００２３】
（ＬＥＤチップの構成）
第１ＬＥＤチップ１０２は、ピーク波長が４６０ｎｍ〜５００ｎｍの範囲の青色発光ダイオード（４７０ｎｍチップ）である。本実施形態では、ピーク波長が４１５ｎｍ〜４６０ｎｍの範囲の青色発光ダイオード（４５０ｎｍチップ）は使用しない。
【００２４】
すなわち、第１ＬＥＤチップ１０２は、ピーク波長が４６０ｎｍ〜５００ｎｍの範囲である。そして、この第１ＬＥＤチップ１０２が発光して得られる青色光は、白色光の形成に用いられる。つまり、第１ＬＥＤチップ１０２が発光して得られる青色光は、光源装置１０から出射される白色光の青色成分となる。
【００２５】
一方、第１ＬＥＤチップ１０２が発光して得られる青色光は、上述した蛍光体含有樹脂層１０４に含まれる緑色蛍光体１０４ａ、赤色蛍光体１０４ｂをそれぞれ励起させて、緑色光、赤色光となる。つまり、第１ＬＥＤチップ１０２が発光して得られる青色光は、蛍光体の励起および発光によって、光源装置１０から出射される白色光の赤色成分、緑色成分にもなる。
【００２６】
ここで、第１ＬＥＤチップ１０２のピーク波長の範囲の下限値（臨界値）である４６０ｎｍは、傷害度最大である波長４４０ｎｍに対して、傷害度が８０％である。この傷害度が８０％よりも大きければ、人の眼の網膜に悪影響を及ぼす可能性が高いため、第１ＬＥＤチップ１０２のピーク波長の範囲の下限値を４６０ｎｍとするのが好ましい。
【００２７】
一方、第１ＬＥＤチップ１０２のピーク波長の範囲の上限値である５００ｎｍは、白色光の青色成分としての上限である。
【００２８】
（ＬＥＤチップの配置）
第１ＬＥＤチップ１０２は、図１の（ａ）に示すように、ダムリング１０５内で、等間隔で配置されている。これにより、各第１ＬＥＤチップ１０２の発光による色の混ざり具合が均一化されやすくなり、輝度ムラを低減することが可能となる。ただし、第１ＬＥＤチップ１０２の配置は、図１の（ａ）のような配置に限定されるものではない。
【００２９】
（実施形態１の効果）
以上のように、本実施形態に係る光源装置１０によれば、人の眼に対して傷害度の高い、ピーク波長が４１５ｎｍ〜４６０ｎｍの範囲の青色発光ダイオードを使用せず、発光される白色光の青色成分が、傷害度の低い、人の眼に優しいピーク波長の範囲（４６０ｎｍ〜５００ｎｍ）を有する第１ＬＥＤチップ１０２によって実現されるので、人の眼に優しい白色光を発光することができる。
【００３０】
下記の実施形態２では、各色成分を、蛍光体の励起によらず、各色（３色）のＬＥＤチップの発光により得る例について説明する。
【００３１】
〔実施形態２〕
本発明の他の実施の形態について説明すれば、以下の通りである。なお、本実施の形態では、前記実施形態１と機能が同じ部材には、同一番号を付記し、その詳細な説明は省略する。
【００３２】
（光源装置の基本構成）
図２の（ａ）は、本実施形態に係る光源装置２０の一構成例を示す平面図であり、図２の（ｂ）は、図２の（ａ）のＢＢ線矢視断面である。
【００３３】
図２の（ａ）に示すように、光源装置２０は、基板１０１上に、ダムリング１０５、電極ランド１０６、電極ランド１０７が形成され、前記実施形態１の第１ＬＥＤチップ１０２と第２ＬＥＤチップ１０３の代わりに、青色チップ１３１、赤色チップ（赤色発光ダイオード）１３２、緑色チップ（緑色発光ダイオード）１３３を備え、前記実施形態１の蛍光体含有樹脂層１０４の代わりに、透光性封止樹脂層１３４が形成されている。すなわち、緑色チップ１３３は、白色光の発光時に用いられる緑色光を出射する緑色発光ダイオードであり、赤色チップ１３２は、白色光の発光時に用いられる赤色光を出射する赤色発光ダイオードである。
【００３４】
透過性封止樹脂層１３４は、図２の（ｂ）に示すように、基板１０１上のダムリング１０５により囲まれた領域に充填されて、当該領域に配置された青色チップ１３１、赤色チップ１３２、緑色チップ１３３を埋め込むように形成されている。
【００３５】
上記青色チップ１３１として、第１ＬＥＤチップ１０２と同じピーク波長が４６０ｎｍ〜５００ｎｍの発光ダイオードを用いる。
【００３６】
上記赤色チップ１３２として、ピーク波長が５８０ｎｍ〜６８０ｎｍの発光ダイオードを用いる。
【００３７】
上記緑色チップ１３３として、ピーク波長が５００ｎｍ〜５８０ｎｍの発光ダイオードを用いる。
【００３８】
（実施形態２の効果）
以上のように、本実施形態では、前記実施形態１と同様に、人の眼の網膜に悪影響を及ぼすピーク波長４１５ｎｍ〜４６０ｎｍの青色発光ダイオードが用いられていないため、発光する白色光には、傷害度の高い波長成分が存在しないことになる。
【００３９】
しかも、蛍光体を使用する必要がないため、蛍光体を樹脂に混錬させるという手間がなくなり、光源装置の製造を容易にするという効果を奏する。
【００４０】
前記実施形態１，２は、いずれも、人の眼の網膜に悪影響を及ぼすピーク波長４１５ｎｍ〜４６０ｎｍの青色発光ダイオードが用いられていない例について説明したが、下記の実施形態３〜５では、簡単な構成で、人の眼の網膜への悪影響を小さくすることに加えて、白色光の発光効率を高めることを考慮して、ピーク波長が４６０ｎｍ〜５００ｎｍの範囲の青色発光ダイオード（４７０ｎｍチップ）に、ピーク波長４１５ｎｍ〜４６０ｎｍの範囲の青色発光ダイオード（４５０ｎｍチップ）を加えた光源装置の例について説明する。
【００４１】
ただし、下記実施形態３〜５では、４７０ｎｍチップと４５０ｎｍチップを用いているが、いずれも、光源装置が発光する白色光の発光スペクトルのうち４１５〜４６０ｎｍの積分発光強度よりも４６０ｎｍ〜５００ｎｍの積分発光強度が大となるように、４７０ｎｍチップと、４５０ｎｍチップとを用いる。このようにすれば、４５０ｎｍチップによる人の眼に対する悪影響を最小限にすることが可能となる。当然、４５０ｎｍチップを用いない、実施形態１，２においても、光源装置が発光する白色光の発光スペクトルのうち４１５〜４６０ｎｍの積分発光強度よりも４６０ｎｍ〜５００ｎｍの積分発光強度が大である。また、実施例として、４５０ｎｍおよび４７０ｎｍに発光波長をもつ青色ＬＥＤチップを示しているが、チップの波長についてこれに限定されるものではない。加えて、実施例として、緑色蛍光体としてＬｕ３Ａｌ５Ｏ１２：Ｃｅ３＋を、赤色蛍光体としてＳｒｘＣａ１−ｘＡｌＳｉＮ３：Ｅｕ２＋を示しているが、蛍光体もこれらに限定されるものではない。
【００４２】
〔実施形態３〕
本発明のさらに他の実施の形態について説明すれば、以下の通りである。なお、本実施の形態では、前記実施形態１と機能が同じ部材には、同一番号を付記し、その詳細な説明は省略する。
【００４３】
（光源装置の基本構成）
図３の（ａ）は、本実施形態に係る光源装置３０の一構成例を示す平面図であり、図３の（ｂ）は、図３の（ａ）のＣＣ線矢視断面である。
【００４４】
図３の（ａ）に示すように、光源装置３０は、基板１０１、第１ＬＥＤチップ１０２（第１発光ダイオード）、第２ＬＥＤチップ１０３（第２発光ダイオード）、蛍光体含有樹脂層１０４、ダムリング１０５（樹脂性枠）を備えている。
【００４５】
基板１０１は、セラミックからなる基板である。基板１０１は、平面視長方形の形状を有している。基板１０１の一方の面（以下、上面と定義する。）には、上述した、第１ＬＥＤチップ１０２（第１発光ダイオード）、第２ＬＥＤチップ１０３（第２発光ダイオード）、蛍光体含有樹脂層１０４、ダムリング１０５（樹脂性枠）が設けられている他、外部接続用の電極ランド１０６、１０７が形成されている。
【００４６】
電極ランド１０６は、アノード電極として機能し、電極ランド１０７はカソード電極として機能する。電極ランド１０６，１０７は、基板１０１の上面の、ダムリング１０５で囲まれた領域の外側であって上面における２隅付近にそれぞれ配置されている。電極ランド１０６，１０７の表面は露出しており、外部端子と接続可能となっている。
【００４７】
第１ＬＥＤチップ１０２及び第２ＬＥＤチップ１０３は、それぞれ青色発光ダイオードからなり、図示しない配線に電気的に接続され、当該配線は電極ランド１０６，１０７に接続されている。これにより、電極ランド０６，１０７は、第１ＬＥＤチップ１０２及び第２ＬＥＤチップ１０３を介して、当該第１ＬＥＤチップ１０２及び第２ＬＥＤチップ１０３が発光可能に、接続されている。第１ＬＥＤチップ１０２及び第２ＬＥＤチップ１０３の詳細については後述する。
【００４８】
蛍光体含有樹脂層１０４は、図３の（ｂ）に示すように、緑色蛍光体１０４ａ（Ｌｕ３Ａｌ５Ｏ１２：Ｃｅ３＋）及び赤色蛍光体１０４ｂ（ＳｒｘＣａ１−ｘＡｌＳｉＮ３：Ｅｕ２＋）を含有する樹脂からなる封止樹脂層である。蛍光体含有樹脂層１０４は、ダムリング１０５により囲まれた領域に充填されて、当該領域に配置された第１ＬＥＤチップ１０２及び第２ＬＥＤチップ１０３を埋め込むように形成されている。つまり、蛍光体含有樹脂層１０４は、第１ＬＥＤチップ１０２及び第２ＬＥＤチップ１０３を一括封止している。
【００４９】
ところで，緑色蛍光体１０４ａ、赤色蛍光体１０４ｂとしては、上述した蛍光体に限定されるものではなく、以下に示す蛍光体であってもよく、蛍光体の励起特性を鑑みて最適な条件となるように光源装置に用いるＬＥＤチップと蛍光体との組み合わせを選択するのが好ましい。加えて、緑色蛍光体もしくは赤色蛍光体のうち片方を利用しなくてもよいし、あるいは、それぞれの蛍光体を複数同時に利用してもよい。
【００５０】
（緑色蛍光体１０４ａ）
（１）ＥｕａＳｉｂＡｌｃＯｄＮｅで実質的に表されるβ型ＳｉＡｌＯＮである２価のユーロピウム賦活酸窒化物蛍光体。
（２）ＭＩ３―ｘＣｅｘＭII５Ｏ１２で表され、ＭＩはＬｕ、Ｙ、Ｌａ、およびＧｄの中から選択される少なくとも１種の元素、ＭIIはＡｌ、Ｇａの中から選択される少なくとも１種の元素であるガーネット型の３価のセリウム賦活酸化物蛍光体。
（３）ＭIII２―ｘＥｕｘＳｉＯ４で表され、ＭIIIはＭｇ、Ｃａ、Ｓｒ、およびＢａから選ばれる少なくとも１種の元素である２価のユーロピウム賦活珪酸塩蛍光体。
（４）ＭIII３−ｘＣｅｘＭIＶ２Ｓｉ３Ｏ１２で実質的に表され、ＭIIIは、Ｍｇ、Ｃａ、Ｓｒ、およびＢａの中から選択される少なくとも１種の元素であり、ＭIＶは、Ｌｉ、Ｎａ、Ｋ、Ｃｓ、Ｒｂ、Ｍｇ、Ｃａ、Ｂａ、Ａｌ、Ｇａ、Ｉｎ、Ｓｃ、Ｙ、Ｌａ、Ｇｄ、およびＬｕから選択される少なくとも１種の元素である３価のセリウム賦活珪酸塩蛍光体。
（５）ＭＩ３−ｘＣｅｘＳｉ６Ｎ１１で表され、Ｌｕ、Ｙ、Ｌａ、およびＧｄの中から選択される少なくとも１種の元素ある３価のセリウム賦活窒化物蛍光体。
【００５１】
（赤色蛍光体１０４ｂ）
（１）ＭIII１−ｘＥｕｘＭＶＳｉＮ３で実質的に表され、ＭIIIは、Ｍｇ、Ｃａ、Ｓｒ、およびＢａの中から選択される少なくとも１種の元素であり、ＭＶは、Ａｌ、Ｇａ、Ｉｎ、Ｓｃ、Ｙ、Ｌａ、Ｇｄ及びＬｕから選択される少なくとも１種の元素である２価のユーロピウム賦活窒化物蛍光体。
（２）ＭIII２−ｘＥｕｘＳｉ５Ｎ８で実質的に表され、ＭIIIは、Ｍｇ、Ｃａ、Ｓｒ、およびＢａの中から選択される少なくとも１種の元素である２価のユーロピウム賦活窒化物蛍光体。
（３）ＥｕｆＭＶIｇＳｉｈＡｌｉＯｊＮｋで実質的に表され、ＭＶIはＬｉ、Ｎａ、Ｋ、Ｒｂ、Ｃｓ、Ｍｇ、Ｃａ、Ｓｒ、Ｂａ、Ｓｃ、Ｙ、Ｌａ、およびＧｄから選択される少なくとも１種の元素であるα型ＳｉＡｌＯＮである２価のユーロピウム賦活酸窒化物蛍光体。
（４）ＭＶII２（ＭＶIII１−ｘＭｎｘ）Ｆ６で実質的に表され、ＭＶIIはＬｉ、Ｎａ、Ｋ、Ｒｂ、およびＣｓから選ばれる少なくとも１種のアルカリ金属元素、ＭＶIIIはＧｅ、Ｓｉ、Ｓｎ、Ｔｉ、およびＺｒから選ばれる少なくとも１種の元素である４価のマンガン賦活フッ化金属塩蛍光体。
【００５２】
ダムリング１０５は、蛍光体含有樹脂層１０４を規定する部材である。すなわち、ダムリング１０５は、蛍光体含有樹脂層１０４の形成時の樹脂漏れを防ぐためのダム（塞き止め部材）として機能する。
【００５３】
（ＬＥＤチップの構成）
第１ＬＥＤチップ１０２及び第２ＬＥＤチップ１０３は、何れも青色発光ダイオードであるが、それぞれのピーク波長は異なり、出射される青色光の用いられ方も異なる。
【００５４】
すなわち、第１ＬＥＤチップ１０２は、ピーク波長が４６０ｎｍ〜５００ｎｍの範囲の青色発光ダイオード（４７０ｎｍチップ）である。そして、この第１ＬＥＤチップ１０２が発光して得られる青色光は、白色光の形成に用いられる。つまり、第１ＬＥＤチップ１０２が発光して得られる青色光は、光源装置３０から出射される白色光の青色成分となる。
【００５５】
一方、第２ＬＥＤチップ１０３は、ピーク波長が４１５ｎｍ〜４６０ｎｍの範囲の青色発光ダイオード（４５０ｎｍチップ）である。そして、この第２ＬＥＤチップ１０３が発光して得られる青色光は、後述する蛍光体含有樹脂層１０４に含まれる緑色蛍光体１０４ａ、赤色蛍光体１０４ｂをそれぞれ励起させて、緑色光、赤色光となる。つまり、第２ＬＥＤチップ１０３が発光して得られる青色光は、光源装置１０から出射される白色光の赤色成分、緑色成分となる。
【００５６】
なお、上記第１ＬＥＤチップ１０２が発光して得られる一部の青色光は、上記緑色蛍光体１０４ａや赤色蛍光体１０４ｂを励起させる励起光として用いられる。
【００５７】
ここで、第１ＬＥＤチップ１０２のピーク波長の範囲の下限値（臨界値）である４６０ｎｍは、傷害度最大である波長４４０ｎｍに対して、傷害度が８０％である。この傷害度が８０％よりも大きければ、人の眼の網膜に悪影響を及ぼす可能性が高いため、第１ＬＥＤチップ１０２のピーク波長の範囲の下限値を４６０ｎｍとするのが好ましい。
【００５８】
一方、第１ＬＥＤチップ１０２のピーク波長の範囲の上限値である５００ｎｍは、白色光の青色成分としての上限である。
【００５９】
また、第２ＬＥＤチップ１０３のピーク波長の範囲は、励起させる蛍光体の種類によって設定される。
【００６０】
（ＬＥＤチップの配置）
第１ＬＥＤチップ１０２及び第２ＬＥＤチップ１０３は、図３の（ａ）に示すように、列で交互に配置されている。しかしながら、第１ＬＥＤチップ１０２及び第２ＬＥＤチップ１０３は、基板１０１上に形成されたダムリング１０５の内側であれば、配置位置について特に限定しない。しかしながら、色の混ざり具合から、第１ＬＥＤチップ１０２及び第２ＬＥＤチップ１０３は、なるべく交互かつ均等な間隔で配置されることが望ましく、また、第１ＬＥＤチップ１０２および１０３の配置（数および配列）は、図３の（ａ）で示したものに限定されるものではない。
【００６１】
ただし、上記第１ＬＥＤチップ１０２と第２ＬＥＤチップ１０３は、上述の特に限定しないが、少なくとも、光源装置３０の発光スペクトルのうち４１５ｎｍ〜４６０ｎｍの積分発光強度よりも４６０ｎｍ〜５００ｎｍの積分発光強度が大となるように配置される必要がある。
【００６２】
（実施形態３の効果）
以上のように、本実施形態に係る光源装置３０によれば、発光される白色光の青色成分が、傷害度の低い、人の眼に優しいピーク波長の範囲を有する第１ＬＥＤチップ１０２によって実現されるので、人の眼に優しい白色光を発光することができる。しかも、蛍光体の励起効率がよいピーク波長の範囲を有する第２ＬＥＤチップ１０３が用いられているので、白色光を形成する青色成分以外の赤色成分、緑色成分を効率よく得ることができるため、白色光を高効率で発光させることができる。
【００６３】
ところで、本実施形態では、第１ＬＥＤチップ１０２及び第２ＬＥＤチップ１０３は、赤色蛍光体及び緑色蛍光体を混練した蛍光体含有樹脂で一括して封止されている。つまり、第１ＬＥＤチップ１０２及び第２ＬＥＤチップ１０３は、同じ樹脂で封止されている。
【００６４】
なお、第１ＬＥＤチップ１０２及び第２ＬＥＤチップ１０３は、それぞれ異なる種類の樹脂で封止されていてもよい。以下の実施形態４では、第１ＬＥＤチップ１０２及び第２ＬＥＤチップ１０３を異なる種類の樹脂で封止した例を示している。
【００６５】
〔実施形態４〕
本発明のさらに他の実施の形態について説明すれば、以下の通りである。なお、本実施形態に係る光源装置は、前記実施形態３の光源装置３０と基本的な構成は同じで、各ＬＥＤチップを封止する樹脂の種類が異なる点で異なる。
【００６６】
（樹脂封止前の光源装置の基本構成）
図４は、本実施形態に係る光源装置における樹脂封止前の状態を示す平面図である。
【００６７】
図４に示すように、樹脂封止前の基板１０１上には、第１ＬＥＤチップ１０２、第２ＬＥＤチップ１０３、電極ランド１０６、電極ランド１０７が設けられている。この基板１０１上には、ダムリング１０５を形成するためのドーナツ状のダムリング形成位置１０１ａ、第１ＬＥＤチップ１０２の周囲に第１封止樹脂形成位置１０１ｂが設定され、ダムリング形成位置１０１ａ内の第１封止樹脂形成位置１０１ｂが設定された領域以外の領域に、第２ＬＥＤチップ１０３の周囲に第２封止樹脂形成位置１０１ｃが設定されている。
【００６８】
上記各樹脂形成位置にそれぞれ樹脂を形成した結果、図５の（ａ）（ｂ）に示す光源装置４０、図６の（ａ）（ｂ）に示す光源装置５０のように、第１ＬＥＤチップ１０２と、第２ＬＥＤチップ１０３とが異なる種類の樹脂で封止されている。
【００６９】
（封止樹脂）
図５の（ａ）に示す光源装置４０では、第１ＬＥＤチップ１０２を封止する樹脂として、透明な高チクソ性の樹脂を用いて、第１封止樹脂層１１１が形成され、第２ＬＥＤチップ１０３を封止する樹脂として、赤色蛍光体及び緑色蛍光体を混錬した樹脂を用いて、第２封止樹脂装置１１２が形成されている。
【００７０】
ここでは、最初に、高いチクソ性の樹脂を材料とする第１封止樹脂層１１１を、第１ＬＥＤチップを覆うように形成し、その後、第２封止樹脂層１１２を、第２ＬＥＤチップ１０３を覆うように形成する。これにより、図５の（ｂ）に示すように、第１ＬＥＤチップ１０２の直上は、透明な第１封止樹脂層１１１で覆われ、第２ＬＥＤチップ１０３の直上には、緑色蛍光体１１２ａ，赤色蛍光体１１２ｂを含んだ第２封止樹脂層１１２で覆われている。
【００７１】
図５の例では、第１ＬＥＤチップ１０２を封止する樹脂として、蛍光体を含まない樹脂を用いたが、これに限定されるものではなく、第１ＬＥＤチップ１０２を封止する樹脂として、蛍光体を含んだ樹脂を用いてもよい。
【００７２】
図６の（ａ）に示す光源装置５０では、第１ＬＥＤチップ１０２を封止する樹脂として、赤色蛍光体を混錬した高チクソ性の樹脂を用いて、第１封止樹脂層１２１が形成され、第２ＬＥＤチップ１０３を封止する樹脂として、緑色蛍光体を混錬した樹脂を用いて、第２封止樹脂装置１２２が形成されている。
【００７３】
図６の（ｂ）に示すように、第１ＬＥＤチップ１０２の直上は、赤色蛍光体１２１ａを含んだ第１封止樹脂層１２１で覆われ、第２ＬＥＤチップ１０３の直上には、緑色蛍光体１２２ａを含んだ第２封止樹脂層１２２で覆われている。
【００７４】
また、本実施例においては、赤色蛍光体１１２ｂ、１２１ａは、いずれもＳｒｘＣａ１−ｘＡｌＳｉＮ３：Ｅｕ２＋であり、緑色蛍光体１１２ａ、１２２ａは、Ｌｕ３Ａｌ５Ｏ１２：Ｃｅ３＋を用いているが、これら蛍光体の材料は特に限定されるものではなく、第１ＬＥＤチップ１０２や第２ＬＥＤチップ１０３のピーク波長の範囲によって、より励起効率が高くなるように蛍光体の材料を決定すればよい。本実施例では、緑色蛍光体Ｌｕ３Ａｌ５Ｏ１２：Ｃｅ３＋は４５０ｎｍに比べ４７０ｎｍでの励起効率が悪く、赤色蛍光体ＳｒｘＣａ１−ｘＡｌＳｉＮ３：Ｅｕ２＋は４５０ｎｍでも４７０ｎｍでも励起効率は大きく変わらない点を考慮して、第１ＬＥＤチップ１０２を封止する蛍光体および樹脂と、第２ＬＥＤチップ１０３を封止する蛍光体および樹脂とを決めている。つまり、緑色蛍光体および赤色蛍光体が１１１、１１２、あるいは１２１、１２２の封止樹脂層のいずれに封止封止されるかは、光源装置に用いるＬＥＤチップの波長と蛍光体の励起特性を鑑みて蛍光体材料の選択および蛍光体の封止位置を決定されるのが好ましく、本実施例のようにＬＥＤチップ波長として４５０ｎｍのものおよび４７０ｎｍのものを用いる場合には、緑色蛍光体としてＭＩ３―ｘＣｅｘＭII５Ｏ１２、赤色蛍光体としてＭIII１−ｘＥｕｘＭIＶＳｉＮ３を用いる場合には、本実施例で示したように封止されるのが好ましい。
【００７５】
ところで，緑色蛍光体１１２ａ、１２２ａ、赤色蛍光体１１２ｂ、１２１ａ、としては、上述した蛍光体に限定されるものではなく、以下に示す蛍光体であってもよく、蛍光体の励起特性を鑑みて最適な条件となるように光源装置に用いるＬＥＤチップと蛍光体との組み合わせを選択するのが好ましい。加えて、緑色蛍光体もしくは赤色蛍光体のうち片方を利用しなくてもよいし、あるいは、それぞれの蛍光体を複数同時に利用してもよい。
【００７６】
（緑色蛍光体１１２ａ、１２２ａ）
（１）ＥｕａＳｉｂＡｌｃＯｄＮｅで実質的に表されるβ型ＳｉＡｌＯＮである２価のユーロピウム賦活酸窒化物蛍光体。
（２）ＭＩ３―ｘＣｅｘＭII５Ｏ１２で表され、ＭＩはＬｕ、Ｙ、Ｌａ、およびＧｄの中から選択される少なくとも１種の元素、ＭIIはＡｌ、Ｇａの中から選択される少なくとも１種の元素であるガーネット型の３価のセリウム賦活酸化物蛍光体。
（３）ＭIII２―ｘＥｕｘＳｉＯ４で表され、ＭIIIはＭｇ、Ｃａ、Ｓｒ、およびＢａから選ばれる少なくとも１種の元素である２価のユーロピウム賦活珪酸塩蛍光体。
（４）ＭIII３−ｘＣｅｘＭIＶ２Ｓｉ３Ｏ１２で実質的に表され、ＭIIIは、Ｍｇ、Ｃａ、Ｓｒ、およびＢａの中から選択される少なくとも１種の元素であり、ＭIＶは、Ｌｉ、Ｎａ、Ｋ、Ｃｓ、Ｒｂ、Ｍｇ、Ｃａ、Ｂａ、Ａｌ、Ｇａ、Ｉｎ、Ｓｃ、Ｙ、Ｌａ、Ｇｄ、およびＬｕから選択される少なくとも１種の元素である３価のセリウム賦活珪酸塩蛍光体。
（５）ＭＩ３−ｘＣｅｘＳｉ６Ｎ１１で表され、Ｌｕ、Ｙ、Ｌａ、およびＧｄの中から選択される少なくとも１種の元素ある３価のセリウム賦活窒化物蛍光体。
【００７７】
（赤色蛍光体１１２ｂ、１２１ａ）
（１）ＭIII１−ｘＥｕｘＭＶＳｉＮ３で実質的に表され、ＭIIIは、Ｍｇ、Ｃａ、Ｓｒ、およびＢａの中から選択される少なくとも１種の元素であり、ＭＶは、Ａｌ、Ｇａ、Ｉｎ、Ｓｃ、Ｙ、Ｌａ、Ｇｄ及びＬｕから選択される少なくとも１種の元素である２価のユーロピウム賦活窒化物蛍光体。
（２）ＭIII２−ｘＥｕｘＳｉ５Ｎ８で実質的に表され、ＭIIIは、Ｍｇ、Ｃａ、Ｓｒ、およびＢａの中から選択される少なくとも１種の元素である２価のユーロピウム賦活窒化物蛍光体。
（３）ＥｕｆＭＶIｇＳｉｈＡｌｉＯｊＮｋで実質的に表され、ＭＶIはＬｉ、Ｎａ、Ｋ、Ｒｂ、Ｃｓ、Ｍｇ、Ｃａ、Ｓｒ、Ｂａ、Ｓｃ、Ｙ、Ｌａ、およびＧｄから選択される少なくとも１種の元素であるα型ＳｉＡｌＯＮである２価のユーロピウム賦活酸窒化物蛍光体。
（４）ＭＶII２（ＭＶIII１−ｘＭｎｘ）Ｆ６で実質的に表され、ＭＶIIはＬｉ、Ｎａ、Ｋ、Ｒｂ、およびＣｓから選ばれる少なくとも１種のアルカリ金属元素、ＭＶIIIはＧｅ、Ｓｉ、Ｓｎ、Ｔｉ、およびＺｒから選ばれる少なくとも１種の元素である４価のマンガン賦活フッ化金属塩蛍光体。
【００７８】
（実施形態４の効果）
本実施形態に係る光源装置４０，５０は、前記実施形態１〜３と同様に、いずれも第１ＬＥＤチップ１０２（ピーク波長の範囲が４６０ｎｍ〜５００ｎｍ）を備えているため、人の眼に優しい白色光を発光することができる。
【００７９】
なお、本実施形態では、第１ＬＥＤチップ１０２を封止する樹脂として、高チクソ性樹脂を用いているため、以下のような効果を奏する。つまり、一方のＬＥＤチップ（第１ＬＥＤチップ１０２、第２ＬＥＤチップ１０３のいずれか）を高チクソ性樹脂を用いて封止すれば、エアーディスペンサなどを用いて描画することで、他方のＬＥＤチップを封止することが可能となる。このように、高チクソ性樹脂にて特定箇所のみを封止・仮硬化した後（高チクソ性樹脂が第２ＬＥＤチップ１０３の封止時における新しいダムリングとして機能する）、蛍光体を混練したチクソ性の低い樹脂でダムリングの円環内を封止すればよいことになる。
【００８０】
なお、本実施形態では、第１ＬＥＤチップ１０２を封止する樹脂のみに高チクソ性樹脂を用いたが、これに限定されるものではなく、第２ＬＥＤチップ１０３を封止する樹脂に高チクソ性樹脂を用いてもよい。あるいは、第２ＬＥＤチップ１０３を封止する樹脂のみに高チクソ性樹脂を用い、第１ＬＥＤチップ１０２を封止する樹脂として、第２ＬＥＤチップ１０３を封止する樹脂よりもチクソ性の低い樹脂を用いてもよい。
【００８１】
上記の各実施形態では、基板１０１上に形成された全てのＬＥＤチップは１系統の入力、すなわちアノード電極として機能する電極ランド１０６と、カソード電極として機能する電極ランド１０７とを用いて駆動していたが、これに限定されるものではなく、２系統の入力によって駆動してもよい。２系統入力の例を、以下の実施形態５に示す。
【００８２】
〔実施形態５〕
本発明のさらに他の実施形態について説明すれば、以下の通りである。
【００８３】
図７は、本実施形態に係る光源装置６０の一構成例を示す平面図である。
【００８４】
光源装置６０は、前記実施形態３の図５の（ａ）に示す光源装置４０とほぼ同じ構成であり、アノード電極として機能する電極ランド１０８と、カソード電極として機能する電極ランド１０９とがさらに設けられている。これにより、光源装置５０は、２系統の入力を実現する構成となっている。
【００８５】
上記光源装置６０の電極ランド１０８，１０９以外の構成は、前記実施形態２の図５の（ａ）に示す光源装置４０の構成と同じであるので、詳細な説明は省略する。
【００８６】
（入力系統）
本実施形態では、二系統入力の一系統（電極ランド１０６，１０７）を第１ＬＥＤチップ１０２に割り当て、もう一系統（電極ランド１０８，１０９）を第２ＬＥＤチップ１０３に割り当てる。このように、信号の入力系統（信号入力系統）を分けることで、チップ特性が異なる場合に柔軟に対応することができる。
【００８７】
上記構成によれば、第１発光ダイオードと、他の発光ダイオードとの入力系統が異なることで、ダイオードの特性に応じて入力信号を調整することができるため、それぞれのダイオードの性能を最大限引き出すことで寿命や効率を向上させることができる。
【００８８】
〔効果〕
上記の各実施形態の光源装置１０〜６０による効果の一つである、人の眼に優しい点について、図８のグラフを参照しながら以下に説明する。
【００８９】
図８のグラフでは、色温度５０００Ｋにおいて、（１）ピーク波長が４５０ｎｍの発光ダイオードのみを使用した場合と、（２）ピーク波長が４５０ｎｍの発光ダイオード（第２ＬＥＤチップ１０３）とピーク波長が４７０ｎｍの発光ダイオード（第１ＬＥＤチップ１０２）とを組み合わせた場合（前記実施形態３〜５）とを示している。
【００９０】
図８のグラフから、同じ色温度であっても、（１）の場合よりも、（２）の場合のほうが、４１５〜４６０ｎｍ成分が少ないことがわかる。すなわち、（２）の場合のほうが、眼に悪影響を及ぼす４１５〜４６０ｎｍ成分が少ないため、人の眼に優しいといえる。
【００９１】
このことから、特に、前記実施形態１，２の光源装置１０，２０では、ピーク波長が４１５ｎｍ〜４６０ｎｍの第２ＬＥＤチップ１０３を用いないため、人の眼に優しいといえる。
【００９２】
また、本発明の効果の一つである、高効率発光について、図９のグラフを参照しながら以下に説明する。
【００９３】
図９のグラフでは、色温度毎に、蛍光体を同じ配合比率で混練した樹脂をほぼ同量で封止したピーク波長が異なるＬＥＤ（４５０ｎｍあるいは４７０ｎｍのＬＥＤチップ）の発光スペクトルを示している。このとき、４５０ｎｍのＬＥＤチップを使用したＬＥＤにて３０００Ｋあるいは５０００Ｋの白色となる蛍光体封止量にて両デバイスを作成した。ここで、樹脂に混練した赤色蛍光体として、ＳｒｘＣａ１−ｘＡｌＳｉＮ３：Ｅｕ２＋、緑色蛍光体として、Ｌｕ３Ａｌ５Ｏ１２：Ｃｅ３＋を用いる。このように作成した４種類のデバイスを、図９に示すグラフでは、４７０ｎｍチップ（１）、４５０ｎｍチップ（１）、４７０ｎｍチップ（２）、４５０ｎｍチップ（２）として記している。
【００９４】
ここで、４７０ｎｍチップ（１）は、４５０ｎｍのＬＥＤチップを使用したＬＥＤにて５０００Ｋの白色となる蛍光体封止量で４７０ｎｍチップを封止したものである。４５０ｎｍチップ（１）は、４５０ｎｍのＬＥＤチップを使用したＬＥＤにて５０００Ｋの白色となる蛍光体封止量で４５０ｎｍチップを封止したものである。４７０ｎｍチップ（２）は、４５０ｎｍのＬＥＤチップを使用したＬＥＤにて３０００Ｋの白色となる蛍光体封止量で４７０ｎｍチップを封止したものである。４５０ｎｍチップ（２）は、４５０ｎｍのＬＥＤチップを使用したＬＥＤにて３０００Ｋの白色となる蛍光体封止量で４５０ｎｍチップを封止したものである。
【００９５】
図９のグラフから、同じ色温度であれば、４７０ｎｍのＬＥＤチップ（４７０ｎｍチップ（１）（２））では、緑色成分（５００〜５８０ｎｍ，特に５３０〜５６０ｎｍ付近）が４５０ｎｍＬＥＤチップ（４５０ｎｍチップ（１）（２））よりも少なく、Ｌｕ３Ａｌ５Ｏ１２：Ｃｅ３＋の励起効率が悪いことが分かる。したがって、前記の実施形態３〜５では、Ｌｕ３Ａｌ５Ｏ１２：Ｃｅ３＋の励起効率を補うために、Ｌｕ３Ａｌ５Ｏ１２：Ｃｅ３＋の励起効率が悪いピーク波長である４６０ｎｍ〜５００ｎｍの第１ＬＥＤチップ１０２に、Ｌｕ３Ａｌ５Ｏ１２：Ｃｅ３＋の励起効率が良いピーク波長である４１５ｎｍ〜４６０ｎｍの第２ＬＥＤチップ１０３を加えている。このように、光源装置に用いるＬＥＤチップ波長と蛍光体の励起特性とを鑑みて最適な条件となるようにＬＥＤチップ波長および蛍光体の組み合わせを選択するのが好ましく、ＬＥＤチップと蛍光体との組み合わせはここで示したものに限られるのではない。また、緑色蛍光体もしくは赤色蛍光体のうち片方を利用しなくてもよいし、あるいは、それぞれの蛍光体を複数同時に利用してもよい。
【００９６】
これにより、前記実施形態３〜５に係る発明では、人の眼に優しく、かつ、高効率発光が可能な光源装置を実現できる。
【００９７】
〔光源装置の製造〕
前記実施形態１〜５の光源装置の製造方法について以下に説明する。
【００９８】
光源装置の製造工程は、大きく分けて、３つの工程、すなわち発光素子搭載工程、第２光反射樹脂層(ダムリング)形成工程、封止樹脂形成工程を含んでいる。
【００９９】
以下の製造工程の説明では、２０個の発光素子（ＬＥＤチップ）、４直列５並列にて接続した場合について説明する。
【０１００】
＜発光素子搭載工程＞
発光素子（第１ＬＥＤチップ１０２、第２ＬＥＤチップ１０３、青色チップ１３１、緑色チップ１３３、赤色チップ１３２等）を基板（基板１０１）に実装する。具体的には、まず、発光素子を、例えばシリコーン樹脂などの接着樹脂を用いてダイボンディングする。本説明では、発光素子は、導電体配線で囲まれる領域に２０個配置される。
【０１０１】
発光素子は、上面視長方形の外形形状を有するＬＥＤチップであり、例えば、厚みが１００〜１８０μｍである。発光素子の長方形の上面には、アノード用およびカソード用の２つのチップ電極（電極ランド１０６，１０７）が、長手方向に対向するように設けられている。発光素子は、ほぼ列状に並べられており、１列につき４個の発光素子が５列配置されている。
【０１０２】
続いて、ワイヤを用いて、ワイヤボンディングを行う。このとき、導電体配線に隣接して配置された発光素子には、その導電体配線とチップ電極との間でワイヤボンディングを行う。導電体配線を挟んでいない、隣接する発光素子は、両者のチップ電極間をワイヤボンディングにより直接接続する。これにより、アノード電極とカソード電極との間において、４個の発光素子が直列に接続された直列回路部が、５個並列に接続される。
【０１０３】
＜第２光反射樹脂層形成工程：ダムリング形成工程＞
光反射樹脂枠を、導電体配線を覆うように形成する。具体的には、例えば樹脂吐出装置を用いて、液状のアルミナフィラー含有シリコーン樹脂を、丸形状の開口部を持つノズルから吐出しながら、所定の位置に描画する。そして、硬化温度：１２０℃、硬化時間：１時間の条件で加熱硬化処理を施すことにより、光反射樹脂枠（ダムリング１０５）を形成する。なお、硬化温度および硬化時間は一例であり、これに限定されない。
【０１０４】
光反射樹脂枠は、例えば、幅が０．９ｍｍである。光反射樹脂枠の最上部の高さは、発光素子の上面の高さよりも高く、かつ、発光素子間を接続するワイヤ（ワイヤーループ）よりも高くなるように設定されている。これにより、発光素子とワイヤとを露出しないように封止樹脂を形成することが可能となり、これらを保護することが可能となる。
【０１０５】
また、導電体配線に接続されたワイヤは、光反射樹脂枠によって、少なくとも一部が覆われる。これにより、ワイヤ剥がれを低減すること、ワイヤ剥がれを防止することが可能となっている。
【０１０６】
樹脂吐出装置には、丸形状の開口部を持つノズルを用いたが、これに限らず、例えば、光反射樹脂枠の描画形状（ここでは、円環状）に合わせた開口部を持つノズルを用いてもよい。このようなノズルを用いる場合においては、開口部から一度に樹脂が吐き出されるので、継ぎ目の無い環状の光反射樹脂枠を短時間で作製することができる。つまりは、継ぎ目部の膨らみが抑えられ、封止樹脂の漏れを低減することが可能な光反射樹脂枠を形成することができる。
【０１０７】
＜封止樹脂形成工程＞
続いて、封止樹脂（蛍光体含有樹脂または蛍光体を含有しない透光性樹脂）を基板上に形成する。具体的には、液状の透光性樹脂に蛍光体を分散させたものである蛍光体含有樹脂を、光反射樹脂枠により囲まれた領域を満たすよう注入する。蛍光体含有樹脂を注入した後は、所定の温度および時間で硬化させる。これによって、発光素子およびワイヤが封止樹脂によって覆われて保護される。蛍光体を含有しない透光性樹脂の場合も蛍光体含有樹脂と同じ工程にて形成され、樹脂中の蛍光体の有無のみが異なる。
【０１０８】
基本的に上記の工程により、前記実施形態１〜５の光源装置１０〜６０が製造されるが、各光源装置では構成が少しずつ違うため、以下に、製造工程上の相違点について説明する。
【０１０９】
（１）実施形態１の光源装置１０では、図１に示すように、第１ＬＥＤチップ１０２を基板１０１上に列状に搭載する。上記封止樹脂形成工程では、第１ＬＥＤチップ１０２を蛍光体含有樹脂で封止する。
【０１１０】
（２）実施形態２の光源装置２０では、図２に示すように、第１ＬＥＤチップ１０２と同じ青色チップ１３１、赤色チップ１３２、緑色チップ１３３を搭載する。上記封止樹脂形成工程では、蛍光体を混練していない樹脂にて封止する。
【０１１１】
（３）実施形態３の光源装置３０では、図３に示すように、第１ＬＥＤチップ１０２と第２ＬＥＤチップ１０３を基板１０１上に列状に搭載する。上記封止樹脂形成工程では、第１ＬＥＤチップ１０２と第２ＬＥＤチップ１０３とを同じ種類の蛍光体含有樹脂で封止する。
【０１１２】
（４）実施形態４の光源装置４０，５０では、図５、図６に示すように、第１ＬＥＤチップ１０２と第２ＬＥＤチップ１０３を基板１０１上に列状に搭載する。ここで、上記封止樹脂形成工程では、ダムリング１０５と同様の描画にて蛍光体を混練していない高チクソ性の樹脂で第１ＬＥＤチップ１０２を封止し、１００℃１０分間で仮硬化する。また、第２ＬＥＤチップ１０３は緑色蛍光体および赤色蛍光体を混練した樹脂にて封止する（第２ＬＥＤチップ１０３で分断された領域それぞれにポッティング）。その後、本来の条件にて封止樹脂を硬化させる。
【０１１３】
（５）実施形態５の光源装置６０では、図７に示すように、第１ＬＥＤチップ１０２と第２ＬＥＤチップ１０３を基板１０１上に列状に搭載し、第１ＬＥＤチップ１０２と第２ＬＥＤチップ１０３とで異なる入力系統となるように接続する。上記封止樹脂形成工程では、ダムリング１０５と同様の描画にて蛍光体を混練していない高チクソ性の樹脂で第１ＬＥＤチップ１０２を封止し、１００℃１０分間で仮硬化する。また、第２ＬＥＤチップ１０３は緑色蛍光体および赤色蛍光体を混練した樹脂にて封止する（４７０ｎｍチップで分断された領域それぞれにポッティング）。その後、本来の条件にて封止樹脂を硬化させる。なお、仮硬化温度および仮硬化時間は一例であり、これに限定されない。
【０１１４】
以上のように、前記実施形態１〜５の光源装置１０〜６０は、いずれも、発光装置、例えば照明装置の光源として好適に用いることができる。
【０１１５】
また、本発明に係る各実施形態の光源装置は、１つの基板に異なる波長のＬＥＤを搭載した構成のＬＥＤパッケージとなっているため、混色の点で、複数のＬＥＤパッケージを並べて白色光を発光する装置に比べて優位性がある。
【０１１６】
〔まとめ〕
本発明の態様１に係る光源装置は、基板上に、円環状のダムリングと、上記ダムリングに囲まれた複数の第１発光ダイオードおよび複数の第２発光ダイオードとが備えられた光源装置であって、上記第１発光ダイオードは、４６０ｎｍ〜５００ｎｍの範囲にピーク波長を持つ光を出射する発光ダイオードであり、上記第２発光ダイオードは、４１５ｎｍ〜４６０ｎｍの範囲にピーク波長を持つ光を出射する発光ダイオードであり、上記第１発光ダイオードおよび上記第２発光ダイオードは、当該第１発光ダイオードおよび第２発光ダイオードの発光により励起発光する蛍光体が混練された蛍光体含有樹脂にて上記ダムリング内に一括して封止され、上記光源装置が発光する光の発光スペクトルのうち４１５ｎｍ〜４６０ｎｍの積分発光強度よりも４６０ｎｍ〜５００ｎｍの積分発光強度が大であり、可視光領域での発光スペクトルが連続的であり、さらに上記発光スペクトルは５５０ｎｍから６５０ｎｍの範囲で少なくとも一つのピーク波長を持ち、上記蛍光体は、上記第２発光ダイオードの発光により励起発光する緑色蛍光体と赤色蛍光体を少なくとも含んでいることを特徴としている。
【０１１７】
上記構成によれば、発光される白色光は、人の眼に優しい白色光となり、発光効率を高めることができるという効果を奏する。
【０１１８】
本発明の態様２に係る光源装置は、上記態様１において、上記第１封止樹脂層および第２封止樹脂層がそれぞれ蛍光体を含有し、同一の封止樹脂層であることが好ましい。
【０１１９】
本発明の態様３に係る光源装置は、上記態様１において、上記蛍光体は、ＳｒｘＣａ１−ｘＡｌＳｉＮ３：Ｅｕ２＋である赤色蛍光体、Ｌｕ３Ａｌ５Ｏ１２：Ｃｅ３＋である緑色蛍光体からなることが好ましい。
【０１２０】
上記構成によれば、第１封止樹脂層、第２封止樹脂層に含まれる蛍光体が赤色蛍光体、緑色蛍光体であることで、光源装置の発光効率がより高めることができる。
【０１２１】
本発明の態様４に係る光源装置は、基板上に、少なくとも一つの発光部と、円環状のダムリングと、円環状の上記ダムリングに囲まれた上記発光部を構成する複数の青色チップと緑色チップおよび赤色チップが備えられ、上記複数の青色チップと緑色チップおよび赤色チップを覆うことで、当該青色チップと緑色チップおよび赤色チップを上記ダムリング内に封止する透光性封止樹脂層に覆われ、上記青色チップは、４６０ｎｍ〜５００ｎｍの範囲にピーク波長を持つ光を出射する発光ダイオードからなり、上記緑色チップは、５００ｎｍ〜５８０ｎｍの範囲にピーク波長を持つ光を出射する発光ダイオードからなり、上記赤色チップは５８０ｎｍ〜６８０ｎｍの範囲にピーク波長を持つ光を出射する発光ダイオードからなることを特徴としている。
【０１２２】
上記構成によれば、人の眼の網膜に悪影響を及ぼすピーク波長４１５ｎｍ〜４６０ｎｍの青色発光ダイオードが用いられていないため、発光する白色光には、傷害度の高い波長成分が存在しないことになる。しかも、蛍光体を使用する必要がないため、蛍光体を樹脂に混錬させるという手間がなくなり、光源装置の製造を容易にするという効果を奏する。
【０１２３】
本発明の態様５に係る光源装置は、上記態様１〜４の何れか１項に記載の光源装置であって、照明用の光源であることが好ましい。
【０１２４】
本発明の態様６に係る発光装置は、上記態様１〜５の何れか１項に記載の光源装置を備えていることが好ましい。
【０１２５】
上記構成によれば、人の眼に優しい白色光を発光する発光装置を実現することができる。
【０１２６】
本発明の態様７に係る光源装置（１０，２０，３０，４０，５０，６０）は、発光ダイオードを用いて白色光を発光する光源装置において、上記白色光の発光スペクトルのうち４１５〜４６０ｎｍの積分発光強度よりも４６０ｎｍ〜５００ｎｍの積分発光強度が大であってもよい。
【０１２７】
上記の構成によれば、光源装置の発光スペクトルのうち４１５〜４６０ｎｍの積分発光強度よりも４６０ｎｍ〜５００ｎｍの積分発光強度が大であることで、白色光の主たる青色成分が、４６０ｎｍ〜５００ｎｍの光となる。これにより、光源装置が発光する白色光の主たる青色成分に、人の眼の網膜に対する影響（傷害度）が大きい波長（４１５ｎｍ〜４６０ｎｍ）の成分が含まれないことになり、上記構成の光源装置から発光される白色光は、人の眼に優しい白色光となる。
【０１２８】
本発明の態様８に係る光源装置（１０，２０，３０，４０，５０，６０）は、上記態様７において、白色光の形成に必要な青色光を出射する第１発光ダイオード（第１ＬＥＤチップ１０２，青色チップ１３１）を含み、上記第１発光ダイオードのピーク波長は、４６０ｎｍ〜５００ｎｍの範囲であってもよい。
【０１２９】
上記の構成によれば、白色光の形成に必要な青色光を出射する第１発光ダイオードのピーク波長が、４６０ｎｍ〜５００ｎｍの範囲であることで、青色光傷害関数（ＪＩＳ  Ｔ７３３０）が約０．６２程度と小さくすることができる。これにより、白色光の青色成分に、人の眼の網膜に対する影響（傷害度）が大きい波長（４１５ｎｍ〜４６０ｎｍ）の成分が含まれないため、上記構成の光源装置から発光される白色光は、人の眼に優しい白色光となる。
【０１３０】
本発明の態様９に係る光源装置（３０，４０，５０、６０）は、上記態様７において、上記第１発光ダイオードのピーク波長よりも低く、蛍光体（緑色蛍光体１１２ａ（１２２ａ），赤色蛍光体１１２ｂ（１２１ａ））を励起する第２発光ダイオード（第２ＬＥＤチップ１０３）をさらに含んでいてもよい。
【０１３１】
上記構成によれば、第１発光ダイオードのピーク波長よりも短波長で、蛍光体を励起する第２発光ダイオードをさらに含んでいることで、ピーク波長は、４６０ｎｍ〜５００ｎｍの範囲の場合に励起効率が悪い蛍光体の励起効率を向上させることができる。
【０１３２】
本発明の態様１０に係る光源装置（３０，４０，５０，６０）は、上記態様９において、上記第２発光ダイオード（第２ＬＥＤチップ１０３）のピーク波長は、４１５ｎｍ〜４６０ｎｍの範囲であってもよい。
【０１３３】
上記構成によれば、第２発光ダイオードのピーク波長が４１５ｎｍ〜４６０ｎｍの範囲であるので、当該第２ＬＥＤチップによって、ピーク波長が４６０ｎｍ〜５００ｎｍの範囲の場合に励起効率が悪い緑色蛍光体の励起効率を向上させることができる。これにより、光源装置全体としての発光効率を向上させることができる。
【０１３４】
本発明の態様１１に係る光源装置（３０、４０，５０，６０）は、上記態様８または９において、上記第１発光ダイオード（第１ＬＥＤチップ１０２）及び第２発光ダイオード（第２ＬＥＤチップ１０３）は、上記第２発光ダイオードが発光する光により励起する蛍光体を含有した蛍光体含有封止樹脂（蛍光体封止樹脂層１０４）により封止されていてもよい。
【０１３５】
上記構成によれば、第１発光ダイオードと第２発光ダイオードとを一括して封止することができるため、製造工程の簡略化を図ることができる。
【０１３６】
本発明の態様１２に係る光源装置（４０，５０，６０）は、上記態様９または１０において、上記第１発光ダイオード（第１ＬＥＤチップ１０２）及び第２発光ダイオード（第２ＬＥＤチップ１０３）は、それぞれ異なる種類の封止樹脂（第１封止樹脂層１１１，１２１、第２封止樹脂層１１２、１２２）により封止されていてもよい。
【０１３７】
上記構成によれば、蛍光体の励起効率の高い発光ダイオードに合わせて封止樹脂を変えることができるので、より蛍光体の励起効率の高い光源装置を実現することができる。
【０１３８】
本発明の態様１３に係る光源装置（２０）は、上記態様８において、白色光の発光時に用いられる緑色光を出射する緑色発光ダイオード（緑色チップ１３３）と、白色光の発光時に用いられる赤色光を出射する赤色発光ダイオード（赤色チップ１３２）をさらに含んでいてもよい。
【０１３９】
上記構成によれば、白色光の発光時に用いる色（青、赤、緑）をすべて発光ダイオードで行っているため、封止樹脂に蛍光体を含ませなくてもよい。これにより、特に緑色蛍光体を励起させるために用いられるピーク波長が４１５ｎｍ〜４６０ｎｍの青色発光ダイオードを使用する必要がなくなるため、人の眼に優しい白色光を発光することができる。
【０１４０】
本発明の態様１４に係る光源装置（６０）は、上記態様８〜１３の何れか１態様において、上記第１発光ダイオード（第１ＬＥＤチップ１０２）に対する信号の入力系統は、他の発光ダイオード（第２ＬＥＤチップ１０３）に対する信号入力系統と異なっていてもよい。
【０１４１】
上記構成によれば、第１発光ダイオードと、他の発光ダイオードとの入力系統が異なることで、ダイオードの特性に応じて入力信号を調整することができるため、それぞれのダイオードの性能を最大限引き出すことで寿命や効率を向上させることができる。
【０１４２】
本発明の態様１５に係る発光装置は、上記態様７〜１４の何れか１態様に記載の光源装置を光源として備えていてもよい。
【０１４３】
上記構成によれば、人の眼に優しい白色光を発光する発光装置を実現することができる。
【０１４４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１４５】
本発明は、各種光源、特に、人の眼に優しい光が必要とされる、照明光源およびディスプレイ用のバックライト光源として好適に利用することができる。
【符号の説明】
【０１４６】
１０〜６０  光源装置
１０１  基板
１０２  第１ＬＥＤチップ（第１発光ダイオード）
１０３  第２ＬＥＤチップ（第２発光ダイオード）
１０４  蛍光体含有樹脂層
１０５  ダムリング
１０６〜１０９  電極ランド
１１１，１２１  第１封止樹脂層
１１２，１２２  第２封止樹脂層
１１２ａ、１２２ａ  緑色蛍光体
１１２ｂ、１２１ａ  赤色蛍光体
１３１  青色チップ（第１発光ダイオード）
１３２  赤色チップ（赤色発光ダイオード）
１３３  緑色チップ（緑色発光ダイオード）
１３４  透光性封止樹脂層
【図１】
0006549165.tif 000002
【図２】
0006549165.tif 000003
【図３】
0006549165.tif 000004
【図４】
0006549165.tif 000005
【図５】
0006549165.tif 000006
【図６】
0006549165.tif 000007
【図７】
0006549165.tif 000008
【図８】
0006549165.tif 000009
【図９】
0006549165.tif 000010